(57)【特許請求の範囲】
【請求項１】
第１電極、第２電極、および前記第１電極と第２電極との間に配置された１層以上の有機物層を含む有機電子素子であって、前記有機物層のうちの１層以上は下記化学式１の化合物を含む有機電子素子：
【化１】
0005575693.tif 000031
前記化学式１において、
Ｒ３〜Ｒ７、Ｒ９、及びＲ１０は、水素であり、
Ｒ１及びＲ２はそれぞれ独立に、非置換ナフチル基であり、
Ｒ８は、水素並びに置換された又は非置換のアリール基からなる群から選択される。
【請求項２】
前記有機物層は電子注入および輸送層を含み、前記電子注入および輸送層が前記化学式１の化合物を含む、請求項１に記載の有機電子素子。
【請求項３】
前記有機物層は発光層を含み、前記発光層が前記化学式１の化合物を含む、請求項１に記載の有機電子素子。
【請求項４】
前記有機物層は正孔輸送層を含み、前記正孔輸送層が前記化学式１の化合物を含む、請求項１に記載の有機電子素子。
【請求項５】
前記有機物層は電子注入および輸送と発光を同時に行う層を含み、前記層が前記化学式１の化合物を含む、請求項１に記載の有機電子素子。
【請求項６】
前記有機電子素子は、有機発光素子、有機太陽電池、有機感光体（ＯＰＣ）、および有機トランジスタからなる群から選択されることを特徴とする、請求項１に記載の有機電子素子。
【請求項７】
下記化学式２で表されるイミダゾール誘導体：
【化２】
0005575693.tif 000032
前記化学式２において、
Ｒ３〜Ｒ７、Ｒ９、及びＲ１０は、水素であり、
Ｒ１及びＲ２はそれぞれ独立に、非置換ナフチル基であり、
Ｒ８は、水素並びに置換された又は非置換のアリール基からなる群から選択される。
【請求項８】
下記の化合物からなる群から選択されるイミダゾール誘導体。
【化３】
0005575693.tif 000033
【化４】
0005575693.tif 000034
【化５】
0005575693.tif 000035
【化６】
0005575693.tif 000036
【化７】
0005575693.tif 000037
【化８】
0005575693.tif 000038
【請求項９】
ａ）置換されたまたは非置換の２，３−ジハロゲン−１，４−ナフトキノンと置換されたまたは非置換のオルソ−アミノピリジン誘導体とを反応させるステップと、
ｂ）前記ａ）ステップで得られた化合物のケトン基をアルコールに転換させて、ジアルコール化合物を製造するステップと、
ｃ）前記ｂ）ステップで得られたジアルコール化合物を還元させて、ナフタレン基を生成するステップとを含む、請求項７に記載のイミダゾール誘導体の製造方法。
【請求項１０】
ａ）置換されたまたは非置換の２，３−ジハロゲン−１，４−ナフトキノンと置換されたまたは非置換のオルソ−アミノピリジン誘導体とを反応させるステップと、
ｂ）前記ａ）ステップで得られた化合物のナフトキノン基を還元させて、ナフタレン基を生成するステップと、
ｃ）前記ｂ）ステップで得られた化合物のＲ１とＲ２が置換されなければならない位置に各々臭素（Ｂｒ）を導入するステップと、
ｄ）ボロン酸またはホウ酸塩を用い、前記ｃ）ステップで得られた化合物のうちのブロモ基が導入された位置に置換基を導入するステップとを含む、請求項７に記載のイミダゾール誘導体の製造方法。
【発明の詳細な説明】
【技術分野】
【０００１】
本発明は、新規構造のイミダゾール誘導体およびそれを用いた有機電子素子に関するものである。
【０００２】
本出願は２００５年７月２２日に韓国特許庁に提出された韓国特許出願第１０−２００５−００６６７３１号の出願日の利益を主張し、その内容の全ては本明細書に含まれる。
【背景技術】
【０００３】
本明細書における有機電子素子とは、正孔および／または電子を用いた電極と有機物との間での電荷交流を必要とする素子のことを意味する。有機電子素子は動作原理によって大きく２種類に分類される。一つは、外部の光源から素子に流入した光子によって有機物層で励起子（ｅｘｉｔｏｎ）が形成され、この励起子が電子と正孔に分離し、この電子と正孔とが各々異なる電極に伝えられて電流源（電圧源）として用いられる形態の電子素子である。もう一つは、２つ以上の電極に電圧または電流を加えて、電極と界面を成す有機物半導体に正孔および／または電子を注入し、注入された電子と正孔によって動作する形態の電子素子である。
【０００４】
有機電子素子の例としては、有機発光素子、有機太陽電池、有機感光体（ＯＰＣ）ドラム、有機トランジスタなどが挙げられ、これらは全て素子の駆動のために正孔の注入また輸送物質、電子の注入または輸送物質、または発光物質を必要とする。以下では主に有機発光素子について具体的に説明するが、上記有機電子素子では正孔の注入または輸送物質、電子の注入または輸送物質、または発光物質が類似する原理によって作用する。
【０００５】
一般に、有機発光現象とは有機物質を用いて電気エネルギーを光エネルギーに転換させる現象のことをいう。有機発光現象を用いる有機発光素子は、通常陽極と陰極およびこの間に有機物層を含む構造を有する。ここで、有機物層は有機発光素子の効率と安定性を高めるために、それぞれ異なる物質で構成された多層の構造からなる場合が多く、例えば正孔注入層、正孔輸送層、発光層、電子輸送層、電子注入層などからなり得る。このような有機発光素子の構造において２つの電極の間に電圧を印加すれば、陽極では正孔が、陰極では電子が有機物層に注入され、注入された正孔と電子とが結合する時に励起子が形成され、この励起子が再び基底状態に落ちる時に光が発生する。このような有機発光素子は、自発光、高輝度、高効率、低い駆動電圧、広い視野角、高いコントラスト、高速応答性などの特性を有することが知られている。
【０００６】
有機発光素子で有機物層として用いられる材料は、機能によって、発光材料と電荷輸送材料、例えば正孔注入材料、正孔輸送材料、電子輸送材料、電子注入材料などに分類され得る。また、発光材料は、発光色によって青色、緑色、赤色発光材料と、より良い天然色を実現するために必要な黄色および橙色発光材料に区分することができる。一方、発光材料として１つの物質のみ用いる場合、分子間の相互作用により、最大発光波長が長波長に移動して色純度が落ちたり、発光減衰効果で素子の効率が減少したりする問題が生じるため、色純度の増加とエネルギーの転移による発光効率を増加させるために発光材料としてホスト／ドーパント系を用いることができる。
【０００７】
有機発光素子が前述したような優れた特徴を十分に発揮するためには、素子内の有機物層を成す物質、例えば正孔注入物質、正孔輸送物質、発光物質、電子輸送物質、電子注入物質などが安定で効率的な材料によりなることが先行しなければならないが、未だ安定で効率的な有機発光素子用有機物層材料の開発が十分行われていない状態であり、したがって新たな材料の開発が要求されつつある。このような材料開発の必要性は前述した他の有機電子素子においても同様である。
【先行技術文献】
【特許文献】
【０００８】
【特許文献１】韓国特許出願第１０−２００５−００６６７３１号
【発明の概要】
【発明が解決しようとする課題】
【０００９】
本発明者らは、新規構造のイミダゾール誘導体を明らかにし、また、この化合物が有機発光素子をはじめとする有機電子素子で正孔注入、正孔輸送、電子注入および輸送の役割および／または発光の役割をすることができるという事実を明らかにした。
そこで、本発明は新規構造のイミダゾール誘導体およびそれを用いた有機電子素子を提供することにその目的がある。
【課題を解決するための手段】
【００１０】
本発明は、第１電極、第２電極、および前記第１電極と第２電極との間に配置された１層以上の有機物層を含む有機電子素子であって、前記有機物層のうちの１層以上は下記化学式１の化合物を含む有機電子素子を提供する。
【００１１】
【化１】
0005575693.tif 000002
【００１２】
前記化学式１において、
Ｒ１〜Ｒ１０は、各々独立してまたは同時に水素、置換されたまたは非置換のアルキル基、置換されたまたは非置換のアルコキシ基、置換されたまたは非置換のアルケニル基、置換されたまたは非置換のアリール基、置換されたまたは非置換のアリールアミン基、置換されたまたは非置換の複素環基、置換されたまたは非置換の脂肪族環基、置換されたまたは非置換のシリコン基、置換されたまたは非置換のホウ素基、アミノ基、ニトリル基、ニトロ基、ハロゲン基、アミド基、エステル基からなる群から選択され、ここでこれらは互いに隣接する基と脂肪族または複素環を形成することができる。
【００１３】
また、本発明は下記化学式２と表示されるイミダゾール誘導体を提供する：
【００１４】
【化２】
0005575693.tif 000003
【００１５】
前記化学式２において、
Ｒ１〜Ｒ１０は、各々独立してまたは同時に水素、置換されたまたは非置換のアルキル基、置換されたまたは非置換のアルコキシ基、置換されたまたは非置換のアルケニル基、置換されたまたは非置換のアリール基、置換されたまたは非置換のアリールアミン基、置換されたまたは非置換の複素環基、置換されたまたは非置換の脂肪族環基、置換されたまたは非置換のシリコン基、置換されたまたは非置換のホウ素基、アミノ基、ニトリル基、ニトロ基、ハロゲン基、アミド基、エステル基からなる群から選択され、ここで、これらは互いに隣接する基と脂肪族または複素環を形成することができるが、但しＲ１〜Ｒ１０がともに水素ではない。
以下、本発明についてより詳細に説明する。
【図面の簡単な説明】
【００１６】
【図１】本発明の一実施状態に係る有機発光素子の構造を例示する図である。
【図２】本発明に係る化学式１−３の化合物のＭＳスペクトルを示す図である。
【図３】本発明に係る化学式１−２１の化合物のＭＳスペクトルを示す図である。
【図４】本発明に係る化学式１−２１の化合物のＵＶスペクトルを示す図である。
【発明を実施するための形態】
【００１７】
前記化学式１の化合物の立体構造は、下記の図に示すようにＡとＢ部分に分けて考えることができる。
【００１８】
【化３】
0005575693.tif 000004
【００１９】
Ａ部分は、ナフタレン基がイミダゾール基と接合環を成しており、アントラセン構造のように全体的に平面構造を有して青色に発光する。代表的に、前記化学式１のうちのＲ１とＲ２が２−ナフチル基で、Ｂ部分のＲが水素である化合物の場合、すなわちアントラセンより５角形の芳香族複素環をさらに１つ含む場合、その化合物の吸収スペクトルのλｍａｘは３６０ｎｍで、化合物のバンドギャップは２．９５ｅＶであった。このような事実から、前記Ａ部分と表示されるコアは、アントラセンより長波長で若干移動した青色発光帯であることを予測することができる。
【００２０】
また、イミダゾール基は、有機発光素子で電子注入および／または輸送物質または発光物質の置換基として多く用いられるものであって、電子注入または輸送や発光の役割に重要な影響を及ぼすことが知られている。したがって、イミダゾール基と接合環を成す構造を有する前記化学式１のＡ部分は、相変らずイミダゾール基の性質を有するため、電子注入および伝達が容易なｎ−ｔｙｐｅの性質を有する。ここで、ｎ−ｔｙｐｅ性質とは、一般的にＬＵＭＯ準位によって伝導特性を有し、電子形成による陰イオン特性を有する性質のことを意味する。
【００２１】
例えば、前記化学式１の構造のうちのＲ１およびＲ２が２−ナフチル基で置換され、Ｂ部分のＲが水素である化合物の場合、ＨＯＭＯ値が５．８ｅＶ〜６．０ｅＶで比較的に低いエネルギー準位を有するものと測定された。また、前記化合物のＬＵＭＯ値は２．９ｅＶ〜３．１ｅＶと測定された。このようなＨＯＭＯおよびＬＵＭＯ値は、前記化合物が有機発光素子で電子輸送を効率的に行うことができるのみならず、電子輸送層物質として用いられる場合、正孔注入層および正孔輸送層から注入されて輸送された正孔が反対側の電極である陰極まで注入されて素子の安定性を減少させる現象を防げるホールブロッキング（ｈｏｌｅ−ｂｌｏｃｋｉｎｇ）の役割もすることができる可能性を示している。
【００２２】
また、前記化学式１の構造は、Ｒ１〜Ｒ１０に多様な置換体を導入することができる。したがって、化学式１の構造に、正孔に安定した置換体であるアリールアミン基や、共役（ｃｏｎｊｕｇａｔｉｏｎ）長が適切に調節された置換体を導入することにより、化学式１の化合物のエネルギー準位またはエネルギーバンドギャップを多様に調節することができる。このように多様な置換体が導入されてエネルギー準位が調節された化学式１の化合物は、電子注入および輸送物質としてのみならず、正孔注入、正孔輸送、および発光物質として用いることができる。本発明では、前記化学式１の化合物のうちの置換基によって適切なエネルギー準位を有する化合物を選択して、有機発光素子をはじめとする有機電子素子に用いることにより、駆動電圧が低く光効率の高い素子を実現することができる。
【００２３】
また、化学式１のうちのＲ１〜Ｒ１０に多様な置換基が導入されることによって化合物構造内のｐｉ−ｐｉ相互作用が減少し、これによって平たい構造の物質が有するエキシマー（ｅｘｉｍｅｒ）やエキシプレックス（ｅｘｃｉｐｌｅｘ）の形成を抑制する効果を有することができる。
【００２４】
前記化学式１または化学式２の置換基についてより詳細に説明すれば次の通りである。
前記化学式１または化学式２のＲ１〜Ｒ１０のアルキル基、アルコキシ基、アルケニル基は、炭素数１〜３０であることが好ましい。
【００２５】
前記化学式１または化学式２のＲ１〜Ｒ１０のアリール基の例としては、フェニル基、ナフチル基、アントラニル基、ビフェニル基、ピレニル基、ペリレン基などがあるが、これらだけに限定されるものではない。
【００２６】
前記化学式１または化学式２のＲ１〜Ｒ１０のうちのアリールアミン基の例としては、ジフェニルアミン基、フェニルナフチルアミン基、ジトリルアミン基、フェニルトリルアミン基、カルバゾール、トリフェニルアミン基などがあるが、これらだけに限定されるものではない。
【００２７】
前記化学式１または化学式２のＲ１〜Ｒ１０のうちの複素環基の例としては、ピリジル基、ビピリジル基、アクリジル基、チオフェン基、イミダゾール基、オキサゾール基、チアゾール基、またはキノリニルなどがあるが、これらだけに限定されるものではない。
前記化学式１または化学式２のＲ１〜Ｒ１０のうちのハロゲン基の例としては、フッ素、塩素、臭素、またはヨウ素がある。
【００２８】
本発明において、化学式１または化学式２のＲ１〜Ｒ１０が他の置換基によって置換される場合、これら置換基はアルキル基、アルケニル基、アリール基、アリールアミン基、複素環基、および脂肪族環基からなる群から選択されることが好ましい。前記化学式１または化学式２の化合物は、前記のような置換基を有する場合、置換基の種類によって前述したコア構造の物性が変わらない。
【００２９】
前記化学式１または化学式２において、
Ｒ１およびＲ２は、ともに水素ではなく、各々水素、置換されたまたは非置換のアルケニル基、置換されたまたは非置換のアリール基、置換されたまたは非置換のアリールアミン基、および置換されたまたは非置換の複素環基からなる群から選択され、
Ｒ３〜Ｒ６は、各々水素、ニトリル基、置換されたまたは非置換のアリール基、置換されたまたは非置換のアリールアミン基、置換されたまたは非置換の複素環基からなる群から選択され、
Ｒ７〜Ｒ１０は、各々水素、ニトリル基、アルキル基、置換されたまたは非置換のアルケニル基、置換されたまたは非置換のアリール基、置換されたまたは非置換のアリールアミン基、および置換されたまたは非置換の複素環基からなる群から選択されることが好ましい。
【００３０】
前記化学式１または化学式２において、
Ｒ１およびＲ２は、アルケニル基、アリール基、アリールアミン基、および複素環基からなる群から選択され、
Ｒ３〜Ｒ６は水素であり、
Ｒ７〜Ｒ１０は、水素、ニトリル基、アルキル基、アルケニル基、アリール基、アリールアミン基、および複素環基からなる群から選択されることが好ましい。
次は化学式１または化学式２の化合物の具体的な例であるが、本発明の範囲はこれらだけに限定されるものではない。
【００３１】
【化４】
0005575693.tif 000005
【００３２】
【化５】
0005575693.tif 000006
【００３３】
【化６】
0005575693.tif 000007
【００３４】
【化７】
0005575693.tif 000008
【００３５】
【化８】
0005575693.tif 000009
【００３６】
【化９】
0005575693.tif 000010
【００３７】
【化１０】
0005575693.tif 000011
【００３８】
【化１１】
0005575693.tif 000012
【００３９】
前述した本発明に係る化合物は下記のように製造され得る。
例えば、前記化学式１または化学式２の化合物は、
ａ）置換されたまたは非置換の２，３−ジハロゲン−１，４−ナフトキノンと置換されたまたは非置換のオルソ−アミノピリジン誘導体とを反応させるステップと、
ｂ）前記ａ）ステップで得らえた化合物のケトン基をアルコールに転換させて、ジアルコール化合物を製造するステップと、
ｃ）前記ｂ）ステップで得られたジアルコール化合物を還元させて、ナフタレン基を生成するステップとを含む方法によって製造され得る。
【００４０】
また、前記化学式１または２の化合物は、
ａ）置換されたまたは非置換の２，３−ジハロゲン−１，４−ナフトキノンと置換されたまたは非置換のオルソ−アミノピリジン誘導体とを反応させるステップと、
ｂ）前記ａ）ステップで得られた化合物のナフトキノン基を還元させて、ナフタレン基を生成するステップと、
ｃ）前記ｂ）ステップで得られた化合物のＲ１とＲ２が置換されなければならない位置に各々臭素（Ｂｒ）を導入するステップと、
ｄ）ボロン酸またはホウ酸塩を用い、前記ｃ）ステップで得られた化合物のうちのブロモ基が導入された位置に置換基を導入するステップとを含む方法によって製造され得る。
前記方法において、前記ｃ）ステップの臭素の導入ステップは、クロロホルム、酢酸、ＤＭＦ（ジメチルホルムアミド）などの溶媒下で化合物をＮＢＳ（Ｎ−ｂｒｏｍｏｓｕｃｃｉｎｉｍｉｄｅ）またはＢｒ２と反応させることによって行われ得る。
前記化学式１または化学式２の化合物の製造方法についてより具体的に説明すれば次の通りである。
【００４１】
一実施状態において、本発明の化合物は下記反応式１によって次のように製造され得る。出発物質として置換および非置換された２，３−ジクロロまたはジブロモ１，４−ナフトキノンと置換されたまたは非置換のオルソ−アミノピリジン化合物とを用いることができる。置換および非置換されたオルソ−アミノピリジン化合物は、例えば下記化学式の化合物であり得るが、これらだけに限定されるものではない。
【００４２】
【化１２】
0005575693.tif 000013
【００４３】
前記式において、Ｘは、水素、置換されたまたは非置換のアルキル基、置換されたまたは非置換のアルコキシ基、置換されたまたは非置換のアルケニル基、置換されたまたは非置換のアリール基、置換されたまたは非置換のアリールアミン基、置換されたまたは非置換の複素環基、置換されたまたは非置換の脂肪族環基、置換されたまたは非置換のシリコン基、置換されたまたは非置換のホウ素基、アミノ基、ニトリル基、ニトロ基、ハロゲン基、アミド基、エステル基からなる群から選択される。前記Ｘは２つ以上存在することができ、この場合これらは互いに異なり得る。
前記出発物質を用い、下記反応式１によって化合物Ｂを製造することができる。
【００４４】
【化１３】
0005575693.tif 000014
【００４５】
前記反応式１において、ＸおよびＹは、各々水素、置換されたまたは非置換のアルキル基、置換されたまたは非置換のアルコキシ基、置換されたまたは非置換のアルケニル基、置換されたまたは非置換のアリール基、置換されたまたは非置換のアリールアミン基、置換されたまたは非置換の複素環基、置換されたまたは非置換の脂肪族環基、置換されたまたは非置換のシリコン基、置換されたまたは非置換のホウ素基、アミノ基、ニトリル基、ニトロ基、ハロゲン基、アミド基、エステル基からなる群から選択される。前記ＸおよびＹは各々２つ以上存在することができ、この場合ＸまたはＹは互いに異なり得る。
【００４６】
次に、ブロモ基を有するＲ１またはＲ２置換体をｔ−ＢｕＬｉまたはｎ−ＢｕＬｉおよびＴＨＦの存在下、前記化合物Ｂと反応させてＲ１およびＲ２置換基を有するジアルコール化合物を製造することができる。次に、この化合物をＫＩ、ＮａＨ２ＰＯ２・Ｈ２Ｏおよび酢酸で反応させることにより、Ｒ１およびＲ２置換基を有する化学式１の化合物を製造することができる。このような反応は、例えば下記反応式２のように示すことができる。
【００４７】
【化１４】
0005575693.tif 000015
【００４８】
前記反応式２において、ＸおよびＹは、各々水素、置換されたまたは非置換のアルキル基、置換されたまたは非置換のアルケニル基、置換されたまたは非置換のアリール基、置換されたまたは非置換の複素環基、置換されたまたは非置換の脂肪族環基、置換されたまたは非置換のシリコン基からなる群から選択される。前記ＸおよびＹは各々２つ以上存在することができ、この場合ＸまたはＹは互いに異なり得る。また、前記反応式２において、Ｒは化学式１または２のうちのＲ１またはＲ２であって、水素、置換されたまたは非置換のアルキル基、置換されたまたは非置換のアルコキシ基、置換されたまたは非置換のアルケニル基、置換されたまたは非置換のアリール基、置換されたまたは非置換のアリールアミン基、置換されたまたは非置換の複素環基、置換されたまたは非置換の脂肪族環基、置換されたまたは非置換のシリコン基、置換されたまたは非置換のホウ素基、アミノ基、ニトリル基、ニトロ基、ハロゲン基、アミド基、エステル基からなる群から選択され、好ましくは置換されたまたは非置換のアリール基、置換されたまたは非置換のアリールアミン基、置換されたまたは非置換の複素環基、置換されたまたは非置換のアルケニル基である。前記反応式２で、Ｒ１とＲ２は互いに異なり得るが、同一の置換基であることが好ましい。
本発明のまた他の実施状態において、本発明の化合物は次の通り製造され得る。まず、前記反応式１のように製造された化合物Ｂを下記反応式３によって反応させて、化合物ＦおよびＧを製造することができる。
【００４９】
【化１５】
0005575693.tif 000016
【００５０】
前記反応式３において、ＸおよびＹは反応式１について定義した通りである。
一方、下記反応式４によってボロン酸化合物である化合物Ｅを製造することができる。
【００５１】
【化１６】
0005575693.tif 000017
【００５２】
前記反応式４において、Ｒは、置換されたまたは非置換のアルキル基、置換されたまたは非置換のアルケニル基、置換されたまたは非置換のアリール基、置換されたまたは非置換の複素環基、置換されたまたは非置換の脂肪族環基からなる群から選択され、Ｍはハロゲンである。
次に、鈴木カップリング（Ｓｕｚｕｋｉ ｃｏｕｐｌｉｎｇ）を用いて化合物Ｅと前記化合物Ｇとを下記反応式５によって反応させることにより、本発明の化合物を製造することができる。
【００５３】
【化１７】
0005575693.tif 000018
【００５４】
前記反応式５において、Ｒ、ＸおよびＹは、反応式１、反応式２、および反応式４で定義した通りである。前記反応式５において、Ｒは化学式１または化学式２のうちのＲ１またはＲ２であって、Ｒ１とＲ２は互いに異なり得、好ましくは同一の置換基である。
本発明の有機電子素子は、前述した化合物を用いて１層以上の有機物層を形成することを除いては、通常の有機電子素子の製造方法および材料によって製造され得る。以下では有機発光素子について例示する。
【００５５】
本発明の一実施状態における有機発光素子は、第１電極と第２電極、およびこの間に配置された有機物層を含む構造からなり得、前述した本発明に係る化合物を有機発光素子の有機物層のうちの１層以上に用いることを除いては、通常の有機発光素子の製造方法および材料を用いて製造され得る。本発明に係る有機発光素子の構造は図１に例示している。
例えば、本発明に係る有機発光素子は、スパッタリング（ｓｐｕｔｔｅｒｉｎｇ）や電子ビーム蒸発（ｅ−ｂｅａｍ ｅｖａｐｏｒａｔｉｏｎ）のようなＰＶＤ（ｐｈｙｓｉｃａｌ ｖａｐｏｒ ｄｅｐｏｓｉｔｉｏｎ）方法を用い、基板上に金属または伝導性を有する金属酸化物またはこれらの合金を蒸着させて陽極を形成し、その上に正孔注入層、正孔輸送層、発光層、電子輸送層を含む有機物層を形成した後、その上に陰極として用いることのできる物質を蒸着させて製造することができる。このような方法以外、基板上に陰極物質から有機物層、陽極物質を順次蒸着させて有機発光素子を作ることもできる（国際特許出願公開第２００３／０１２８９０号参照）。
【００５６】
前記有機物層は、正孔注入層、正孔輸送層、発光層、および電子輸送層などを含む多層構造であり得るが、これに限定されず単層構造でもあり得る。また、前記有機物層は、多様な高分子素材を用いて蒸着法でない溶媒処理、例えばスピンコーティング、ディップコーティング、ドクターブレード、スクリーン印刷、インクジェット印刷、または熱転写法などの方法によってさらに少ない数の層に製造することができる。
【００５７】
前記陽極物質としては、通常有機物層への正孔注入が円滑になれるように仕事関数の大きい物質が好ましい。本発明で用いられる陽極物質の具体的な例としては、バナジウム、クロム、銅、亜鉛、金などのような金属またはこれらの合金；亜鉛酸化物、インジウム酸化物、インジウムスズ酸化物（ＩＴＯ）、インジウム亜鉛酸化物（ＩＺＯ）などのような金属酸化物；ＺｎＯ：ＡｌまたはＳｎＯ２：Ｓｂのような金属と酸化物の組み合わせ；ポリ（３−メチルチオフェン）、ポリ［３，４−（エチレン−１，２−ジオキシ）チオフェン］（ＰＥＤＴ）、ポリピロール、およびポリアニリンのような伝導性高分子などがあるが、これらだけに限定されるものではない。
【００５８】
前記陰極物質としては、通常有機物層への電子注入が容易になるように仕事関数の小さい物質であることが好ましい。陰極物質の具体的な例としては、マグネシウム、カルシウム、ナトリウム、カリウム、チタン、インジウム、イットリウム、リチウム、ガドリニウム、アルミニウム、銀、スズ、および鉛のような金属またはこれらの合金；ＬｉＦ／ＡｌまたはＬｉＯ２／Ａｌのような多層構造物質などがあるが、これらだけに限定されるものではない。
【００５９】
正孔注入物質としては、低い電圧で陽極から正孔がよく注入され得る物質として、正孔注入物質のＨＯＭＯ（ｈｉｇｈｅｓｔ ｏｃｃｕｐｉｅｄ ｍｏｌｅｃｕｌａｒ ｏｒｂｉｔａｌ）が陽極物質の仕事関数と周辺有機物層のＨＯＭＯとの間であることが好ましい。正孔注入物質の具体的な例としては、金属ポルフィリン、オリゴチオフェン、アリールアミン系列の有機物、ヘキサニトリルヘキサアザトリフェニレン、キナクリドン系列の有機物、ペリレン系列の有機物、アントラキノン、およびポリアニリンとポリチオフェン系列の伝導性高分子などがあるが、これらだけに限定されるものではない。
【００６０】
正孔輸送物質としては、陽極や正孔注入層から正孔が伝送されて発光層に移すことのできる物質であって、正孔に対する移動性の大きい物質が適している。具体的な例としては、アリールアミン系列の有機物、伝導性高分子、および共役部分と非共役部分が共にあるブロック共重合体などがあるが、これらだけに限定されるものではない。
【００６１】
発光物質としては、正孔輸送層と電子輸送層から正孔と電子が各々輸送されて結合させることによって可視光線領域の光を発する物質であって、蛍光や燐光に対する量子効率の良い物質が好ましい。具体的な例としては、８−ヒドロキシ−キノリンアルミニウム錯体（Ａｌｑ３）；カルバゾル系列化合物；二量体化スチリル化合物；ＢＡｌｑ；１０−ヒドロキシベンゾキノリン−金属化合物；ベンゾオキサゾール、ベンゾチアゾール、およびベンゾイミダゾール系列の化合物；ポリ（ｐ−フェニレンビニレン）（ＰＰＶ）系列の高分子；スピロ化合物；ポリフルオレン、ルブレンなどがあるが、これらだけに限定されるものではない。
【００６２】
電子輸送物質としては、陰極から電子がよく注入されて発光層に移すことのできる物質であって、電子に対する移動性の大きい物質が適している。具体的な例としては、８−ヒドロキシキノリンのＡｌ錯体；Ａｌｑ３を含む錯体；有機ラジカル化合物；ヒドロキシフラボン−金属錯体などがあるが、これらだけに限定されるものではない。
【００６３】
本発明に係る有機発光素子は、用いられる材料によって前面発光型、後面発光型または両面発光型であり得る。
【００６４】
本発明に係る化合物は、有機太陽電池、有機感光体、有機トランジスタなどをはじめとする有機電子素子においても有機発光素子に適用されるのと類似する原理によって作用することができる。
【００６５】
以下、製造例および実験例によって本発明についてさらに詳しく説明するが、本発明は下記製造例および実験例によってその範囲が限定されるものではない。
【実施例１】
【００６６】
化学式１−３の化合物の製造
１． 化合物３Ｂの製造
【００６７】
【化１８】
0005575693.tif 000019
【００６８】
２，３−ジクロロ−１，４−ナフトキノン（２，３−ｄｉｃｈｌｏｒｏ−１，４−ｎａｐｈｔｈｏｑｕｉｎｏｎｅ、２．５ｇ、８．０ｍｍｏｌ）および２−アミノピリジン（２−ａｍｉｎｏｐｙｒｉｄｉｎｅ、１．０ｇ、１０．７ｍｍｏｌ）をエタノール（ＥｔＯＨ、１１ｍｌ）に溶かして４時間加熱攪拌した。それ以上精製せず、次に反応物に酢酸（ａｃｅｔｉｃ ａｃｉｄ、４０ｍｌ）を入れて２時間加熱攪拌した。常温にまで温度を下げて生成された沈殿物を濾過して分離し、前記化合物３Ｂ（Ｘ，Ｙ＝Ｈ、１．５ｇ、収率６５％）を得た。
ＭＳ［Ｍ＋Ｈ］＋＝２４９
【００６９】
２． 化合物３Ｃの製造
【００７０】
【化１９】
0005575693.tif 000020
【００７１】
２−ブロモナフタレン（２−ｂｒｏｍｏｎａｐｈｔｈａｌｅｎｅ、１４．８ｍｍｏｌ、３．０６ｇ）を無水テトラヒドロフラン（ｔｅｔｒａｈｙｄｒｏｆｕｒａｎ、１４０ｍｌ）に溶かした。次に、−７８℃に温度を下げてヘキサンに１．７Ｍで溶けているｔ−ＢｕＬｉ（ｔ−ｂｕｔｙｌ ｌｉｔｈｉｕｍ、１７．７ｍｍｏｌ、１０．４ｍｌ）を注射器によって徐々に添加した後１時間攪拌した。そこに、前記１で製造した化合物３Ｂ（Ｘ，Ｙ＝Ｈ）（５．９ｍｍｏｌ、１．４８ｇ）を添加した後、常温にまで温度を上げて５時間攪拌した。飽和塩化アンモニウム溶液で反応を終結させた後、テトラヒドロフラン（２０ｍｌ×２）で抽出し、無水硫酸マグネシウムで水分を除去した後、減圧濾過した。濾過液を減圧して溶媒を除去した後、トルエン（２０ｍｌ）に入れて２時間加熱攪拌した。常温にまで温度を下げた後、沈殿物を減圧濾過して前記化合物３Ｃ（１．６３ｇ、収率５６％）を得た。
ＭＳ［Ｍ＋Ｈ］＋＝５０５
【００７２】
３． 化学式１−３の化合物の製造
【００７３】
【化２０】
0005575693.tif 000021
【００７４】
化合物３Ｃ（Ｘ，Ｙ＝Ｈ、Ｒ＝ナフタレン、３．２ｍｍｏｌ、１．６３ｇ）、ヨウ化カリウム（ＫＩ、９．６ｍｍｏｌ、１．６１ｇ）および次リン酸塩ナトリウム（ＮａＨ２ＰＯ２・Ｈ２Ｏ、１９．３ｍｍｏｌ、２．０５ｇ）を酢酸（ａｃｅｔｉｃ ａｃｉｄ、３２ｍｌ）に入れて５時間加熱攪拌した。常温にまで温度を下げた後、沈殿物を減圧濾過した。沈殿物をテトラヒドロフラン（ｔｅｔｒａｈｙｄｒｏｆｕｒａｎ、２０ｍｌ）に入れて、１Ｎ水酸化ナトリウム溶液（１Ｎ ＮａＯＨ ｓｏｌｕｔｉｏｎ、２０ｍｌ）を加えた後、１時間攪拌した。テトラヒドロフラン（ｔｅｔｒａｈｙｄｒｏｆｕｒａｎ、２０ｍｌ×２）で抽出した後、無水硫酸マグネシウム（ＭｇＳＯ４）で水分を除去して濾過した。濾過された溶液を減圧下で溶媒を除去して化学式１−３の化合物（２．０ｇ、収率８０％）を得た。
ＭＳ［Ｍ＋Ｈ］＋＝４７１
【実施例２】
【００７５】
化学式１−３の化合物の他の製造方法
１．化合物３Ｅ（反応式４の化合物ＥでＲ＝２−ナフチル基）の製造
２−ブロモナフタレン（１．３ｇ、６．２７ｍｍｏｌ）、塩化パラジウム（ＰｄＣｌ２、３３．４ｍｇ、０．１９ｍｍｏｌ）、トリフェニルホスフィン（ＰＰｈ３、０．３８ｍｍｏｌ、９８．６ｍｇ）をジオキサン（ｄｉｏｘａｎｅ、２０ｍｌ）に入れた後、トリエチルアミン（ＮＥｔ３、１８．８ｍｍｏｌ、２．６２ｍｌ）と４，４，５，５−テトラメチル−１，３，２−ジオキサボロラン（４，４，５，５−ｔｅｔｒａｍｅｔｈｙｌ−１，３，２−ｄｉｏｘａｂｏｒｏｌａｎｅ、９．４ｍｍｏｌ、１．３６ｍｌ）を添加した。８０℃にまで温度を上げた後、６時間攪拌した。常温にまで温度を下げて、水と塩水（ｂｒｉｎｅ）とを添加した後、エチルエーテル（ｅｔｈｙｌ ｅｔｈｅｒ、２０ｍｌ×２）で抽出した。無水硫酸マグネシウムで水分を除去した後に減圧濾過し、減圧下で溶媒を除去した。生成された化合物３Ｅ（反応式４の化合物ＥでＲ＝２−ナフチル基）を再結晶によって得た。
２．化合物３Ｆ（反応式３の化合物ＦでＸ，Ｙ＝Ｈ）の製造
活性化した亜鉛（Ｚｉｎｃ、２０ｇ）に蒸溜水（１６５ｍｌ）、水酸化ナトリウム（ＮａＯＨ、２４．８ｇ）、および化合物Ｂ（Ｘ，Ｙ＝Ｈ）（１２．１ｍｍｏｌ、３．０ｇ）を入れて２４時間加熱攪拌した。常温にまで温度を下げてセルライトによって濾過させた後、ジクロロメタン（ｄｉｃｈｌｏｒｏｍｅｔｈａｎｅ）（５０ｍｌ×３）で抽出した後、無水硫酸マグネシウムで水分を除去して減圧濾過した。濾過液を減圧下で溶媒を除去した後、エチルエーテルとヘキサンで再結晶化して、化合物３Ｆ（Ｘ，Ｙ＝Ｈ、１．５ｇ、収率５８％）を得た。
３．化合物３Ｇ（反応式３の化合物ＧでＸ，Ｙ＝Ｈ）の製造
化合物Ｆ（Ｘ，Ｙ＝Ｈ、６．９ｍｍｏｌ、１．５ｇ）とＮＢＳ［Ｎ−ｂｒｏｍｏｓｕｃｃｉｎｉｍｉｄｅ（１７．２ｍｍｏｌ、３．１ｇ）］をジメチルホルムアミド（ＤＭＦ、７０ｍｌ）に入れた後、常温で４０分間攪拌した。生成された沈殿物を減圧濾過して、化合物３Ｇ（Ｘ，Ｙ＝Ｈ、２ｇ、収率７７％）を得た。
４．化学式１−３の化合物の製造
パラジウムアセテート（Ｐｄ（ＯＡｃ）２、０．３ｍｍｏｌ、６８ｍｇ）、トリフェニルホスフィン（ＰＰｈ３、０．６ｍｍｏｌ、１５８ｍｇ）、化合物３Ｅ（６．６ｍｍｏｌ）、３リン酸カリウム（Ｋ３ＰＯ４、１８ｍｍｏｌ、３．８２ｇ）をテトラヒドロフラン（ＴＨＦ、２０ｍｌ）に入れて、化合物３Ｇ（９ｍｍｏｌ、３．３８ｇ）を添加した。８０℃にまで温度を上げて２４時間攪拌した後、常温にまで温度を下げた後、再結晶して所望する化学式１−３の化合物を得た。
【実施例３】
【００７６】
化学式１−１８の化合物の製造
１．化合物１８Ｂ−１の製造
【００７７】
【化２１】
0005575693.tif 000022
【００７８】
２，３−ジクロロ−１，４−ナフトキノン（２，３−ｄｉｃｈｌｏｒｏ−１，４−ｎａｐｈｔｈｏｑｕｉｎｏｎｅ、５ｇ、１５．９ｍｍｏｌ）および２−アミノ−５−ブロモピリジン（２−ａｍｉｎｏ−５−ｂｒｏｍｏｐｙｒｉｄｉｎｅ、５．４７ｇ、３１．６ｍｍｏｌ）をエタノール（ＥｔＯＨ、１００ｍｌ）に入れて１６時間加熱攪拌した。常温にまで反応温度を下げて４Ｎ ＨＣｌ溶液５０ｍＬを反応溶液に添加した後、５時間加熱攪拌した。常温にまで温度を下げた後、沈殿物を濾過し、水で十分洗浄した後に乾燥させて、前記化合物１８Ｂ−１の酢酸塩（５．４ｇ、収率８８．６％）を得た。
ＭＳ［Ｍ＋Ｈ］＋＝３２７（Ｂｒ×１）
【００７９】
２． 化合物１８Ｂ−２の製造
【００８０】
【化２２】
0005575693.tif 000023
【００８１】
前記化合物１８Ｂ−１の酢酸塩をそれ以上精製せず、化合物１８Ｂ−１の酢酸塩（４ｇ、１２．２ｍｍｏｌ）を２−ナフチルボロン酸（２．１ｇ、１２．２ｍｍｏｌ）、Ｐｄ（ＰＰｈ３）４（０．７ｇ、０．６１ｍｍｏｌ）、２Ｍ Ｋ２ＣＯ３溶液１００ｍＬおよびＴＨＦ溶液１００ｍＬと共に１６時間加熱攪拌した。室温にまで反応温度を下げた後、形成された固体を濾過し、水、エタノールで十分洗浄した後に乾燥して、中間体化合物である前記化合物１８Ｂ−２（３．７４ｇ、収率８２％）を得た。
ＭＳ［Ｍ＋Ｈ］＋＝３７５
【００８２】
３．化合物１８Ｃ（反応式２の化合物ＣのうちのＸ＝２−ナフチル基、Ｙ＝Ｈ、Ｒ＝２−ナフチル基）の製造
【００８３】
前記実施例１の２において化合物３Ｂの代わりに前記２で製造した化合物１８Ｂ−２を用いることを除いては、前記実施例１の２と同一方法によって化合物１８Ｃを製造した（５．４８ｇ、収率８７％）。
ＭＳ［Ｍ＋Ｈ］＋＝６３１
【００８４】
４． 化学式１−１８の化合物の製造
【００８５】
【化２３】
0005575693.tif 000024
【００８６】
前記実施例１の３において化合物３Ｃの代わりに前記３で製造した化合物１８Ｃを用いることを除いては、前記製造例１の３と同一方法によって化学式１−１８の化合物（４．３ｇ、収率８３％）を製造した。
ＭＳ［Ｍ＋Ｈ］＋＝５９７
【実施例４】
【００８７】
化学式１−２１の化合物の製造
【００８８】
１． 化合物２１Ｂ−１の製造
【００８９】
【化２４】
0005575693.tif 000025
【００９０】
前記実施例３の２において２−ナフチルボロン酸の代わりに４−ホルミルフェニルボロン酸を用いることを除いては、前記実施例３の２と同一方法によって化合物２１Ｂ−１を得た。
ＭＳ［Ｍ＋Ｈ］＋＝３５３
【００９１】
２． 化合物２１Ｂ−２の製造
【００９２】
【化２５】
0005575693.tif 000026
【００９３】
前記化合物２１Ｂ−１の化合物（３．９ｇ、１１ｍｍｏｌ）、Ｎ−フェニル−１，２−フェニレンジアミン（２ｇ、１１ｍｍｏｌ）およびＮ、Ｎ−ジメチルアセトアミド（ｄｉｍｅｔｈｙｌａｃｅｔａｍｉｄｅ）６０ｍＬを混合して、１６０℃で１０時間加熱した。減圧下で溶媒を除去した後、エタノール１００ｍＬを入れて攪拌して、黄色の固体である前記化合物２１Ｂ−２（３．４ｇ、収率５６％）を得た。
ＭＳ［Ｍ＋Ｈ］＋＝５１７
【００９４】
３． 化合物２１Ｃの製造
【００９５】
【化２６】
0005575693.tif 000027
【００９６】
前記実施例１の２において化合物３Ｂの代わりに前記２で製造した化合物２１Ｂ−２を用いたことを除いては、前記実施例１の２と同一方法によって化合物２１Ｃを製造した（４．８ｇ、収率９２％）。
ＭＳ［Ｍ＋Ｈ］＋＝６７３
【００９７】
４． 化学式１−２１の化合物の製造
【００９８】
【化２７】
0005575693.tif 000028
【００９９】
前記実施例１の３において化合物３Ｃの代わりに前記３で製造した化合物２１Ｃを用いたことを除いては、前記実施例１の３と同一方法によって化学式１−２１の化合物（２．７ｇ、収率６７％）を製造した。
ＭＳ［Ｍ＋Ｈ］＋＝７３９
【０１００】
実験例１：
【０１０１】
ＩＴＯ（ｉｎｄｉｕｍ ｔｉｎ ｏｘｉｄｅ）が１５００Å厚さで薄膜コーティングされたガラス基板を洗剤を溶かした蒸溜水に入れて超音波で洗浄した。この時、洗剤としてはフィッシャー社（Ｆｉｓｃｈｅｒ Ｃｏ．）の製品を用い、蒸溜水としてはミリポア社（Ｍｉｌｌｉｐｏｒｅ Ｃｏ．）の製品のフィルタによって２次濾過した蒸溜水を用いた。ＩＴＯを３０分間洗浄した後、蒸溜水で２回繰り返し超音波洗浄を１０分間進行した。蒸溜水の洗浄が終わった後、イソプロピルアルコール、アセトン、メタノールの溶剤で超音波洗浄をして乾燥させた後、プラズマ洗浄機に輸送させた。また、酸素プラズマを用いて前記基板を５分間洗浄した後、真空蒸着器に基板を輸送させた。
【０１０２】
このように準備したＩＴＯ透明電極の上にヘキサニトリルヘキサアザトリフェニレン（ｈｅｘａｎｉｔｒｉｌｅ ｈｅｘａａｚａｔｒｉｐｈｅｎｙｌｅｎｅ）を５００Å厚さで熱真空蒸着して正孔注入層を形成した。その上に正孔を輸送する物質であるＮＰＢ（４００Å）を真空蒸着した後、発光層でＡｌｑ３化合物を３００Å厚さで真空蒸着した。
【０１０３】
【化２８】
0005575693.tif 000029
【０１０４】
前記発光層上に前記実施例１で製造した化学式１−３の化合物を２００Å厚さで真空蒸着して、電子注入および輸送層を形成した。前記電子注入および輸送層上に、順次５Å厚さでフッ化リチウム（ＬｉＦ）と２５００Å厚さのアルミニウムとを蒸着して陰極を形成した。
【０１０５】
前記過程において、有機物の蒸着速度は１Å／ｓｅｃを維持し、フッ化リチウムは０．２Å／ｓｅｃ、アルミニウムは３〜７Å／ｓｅｃの蒸着速度を維持した。
【０１０６】
上記で製造された有機発光素子に６．６Ｖの順方向電界を加えた結果、５０ｍＡ／ｃｍ２の電流密度で１９３１ ＣＩＥ ｃｏｌｏｒ ｃｏｏｒｄｉｎａｔｅ基準でｘ＝０．３３、ｙ＝０．５６に該当する緑色光が観察され、７．１６Ｖの順方向電界を加えた結果、１００ｍＡ／ｃｍ２の電流密度で２．７ｃｄ／Ａの緑色光が観察された。
【０１０７】
実験例２：
【０１０８】
前記実験例１のように準備したＩＴＯ電極の上にヘキサニトリルヘキサアザトリフェニレン（５００Å）、４，４’−ビス［Ｎ−（１−ナフチル）−Ｎ−フェニルアミノ］ビフェニル（ＮＰＢ）（４００Å）、および前記実施例１で製造した化学式１−３の化合物（２００Å）、Ａｌｑ３（３００Å）を順次熱真空蒸着して、正孔注入層、正孔輸送層、発光層、電子輸送層を順次形成した。前記電子輸送層上に順次１２Å厚さのフッ化リチウム（ＬｉＦ）と２０００Å厚さのアルミニウムとを蒸着して陰極を形成し、有機発光素子を製造した。
【０１０９】
上記で製造した有機発光素子に５．６Ｖの順方向電界を加えた結果、５０ｍＡ／ｃｍ２の電流密度で１９３１ ＣＩＥ ｃｏｌｏｒ ｃｏｏｒｄｉｎａｔｅ基準でｘ＝０．１８、ｙ＝０．２４に該当する青色光が観察され、９．９６Ｖの順方向電界を加えた結果、１００ｍＡ／ｃｍ２の電流密度で２．１ｃｄ／Ａの青色光が観察された。
【０１１０】
実験例３：
【０１１１】
前記実験例１のように準備したＩＴＯ電極の上にヘキサニトリルヘキサアザトリフェニレン（５００Å）、４，４’−ビス［Ｎ−（１−ナフチル）−Ｎ−フェニルアミノ］ビフェニル（ＮＰＢ）（４００Å）、Ａｌｑ３（３００Å）、および前記実施例３で製造した化学式１−２１の化合物（２００Å）を順次熱真空蒸着して、正孔注入層、正孔輸送層、発光層、電子輸送層を順次形成した。前記電子輸送層上に順次１２Å厚さのフッ化リチウム（ＬｉＦ）と２０００Å厚さのアルミニウムとを蒸着して陰極を形成し、有機発光素子を製造した。
【０１１２】
上記で製造した有機発光素子に６．３Ｖの順方向電界を加えた結果、５０ｍＡ／ｃｍ２の電流密度で１９３１ ＣＩＥ ｃｏｌｏｒ ｃｏｏｒｄｉｎａｔｅ基準でｘ＝０．３２、ｙ＝０．５５に該当する緑色光が観察され、８．６５Ｖの順方向電界を加えた結果、１００ｍＡ／ｃｍ２の電流密度で４．６ｃｄ／Ａの緑色光が観察された。
前記実験例１〜３の条件および結果を表１に示す。
【０１１３】
【表１】
0005575693.tif 000030
【産業上の利用可能性】
【０１１４】
本発明の化合物は、新規化合物であって、有機発光素子をはじめとする有機電子素子で正孔注入、正孔輸送、発光、または電子注入および／または輸送の役割をすることができ、適切なドーパントと共に発光ホストとしての役割もすることができる。本発明の化合物を有機発光素子をはじめとする有機電子素子に適用することにより、素子の効率、駆動電圧、安定性の面で優れた効果を達成することができる。
【図１】
0005575693.tif 000039
【図２】
0005575693.tif 000040
【図３】
0005575693.tif 000041
【図４】
0005575693.tif 000042